ТРУБА ДЛЯ СИСТЕМ ВОДОСНАБЖЕНИЯ И ОТОПЛЕНИЯ

Полезная модель относится к области строительства, а конкретно к трубе для систем водоснабжения и отопления, которая может быть использована для организации в зданиях и сооружениях различного назначения систем водоснабжения и отопления.
Известна труба для систем водоснабжения и отопления, выполненная из сплошного полипропилена рандом сополимера с этиленом, имеющим аморфно-кристаллическую структуру, включающую кристаллиты гексагональной структуры и кристаллиты моноклинной структуры (Стандарт Германии DIN 8077, стр. 1-7, опубл. сент., 2008). Этот полипропилен обозначен как PP-RCT. Известен также полипропилен рандом сополимера с этиленом, имеющим аморфно-кристаллическую структуру, включающую только кристаллиты моноклинной структуры, который обозначен как PP-R и из которого также изготавливаются трубы, что отмечено также в указанном выше источнике.
Трубы из полипропилена PP-RCT и трубы из полипропилена PP-R используются использовать как для холодной, так и для горячей воды. Вместе с тем, трубы из полипропилена PP-RCT, в отличие от труб из полипропилена PP-R, обладают более высокой устойчивостью к внутренним давлениям при более широком диапазоне возможных температур эксплуатации. Однако на продолжительность эксплуатации труб из полипропилена PP-RCT в значительной степени влияют порезы на наружной поверхности, которые могут возникать при монтаже систем водоснабжения и отопления и которые в процессе эксплуатации могут расширяться и в итоге приводить к потере трубопроводом герметичности.
Кроме того, формирование гексагональной кристаллической структуры полипропилена PP-RCT обусловлено добавлением специальных реагентов, которые придают трубе из полипропилена PP-RCT серо-стальной, зеленый или иные непривлекательные и непривычные цвета, в то время как трубы из полипропилена PP-R имеют белы или светло-серый цвет, ставшие привычными.
Технические результаты, достижение которых обеспечивает настоящая полезная модель, заключаются в следующем:
- расширении номенклатуры труб для водоснабжения и отопления;
- повышении надежности трубы и продолжительности ее эксплуатации, защитных свойств, в частности за счет снижения вероятности потери герметичности и предотвращения повреждения как при монтаже, так и в ходе эксплуатации;
- повышении декоративных качеств;
- повышении свариваемости и облегчении технологической подготовки к сварке.
Достижение указанных технических результатов обеспечивает труба для систем водоснабжения и отопления, выполненная в виде контактирующих внутреннего несущего слоя и наружного слоя.
Внутренний несущий слой выполнен из полипропилена рандом сополимера с этиленом, имеющим аморфно-кристаллическую структуру, включающую кристаллиты гексагональной структуры и кристаллиты моноклинной структуры.
Наружный слой выполнен из полипропилена рандом сополимера с этиленом, имеющим аморфно-кристаллическую структуру, включающую кристаллиты только моноклинной структуры.
Наружный слой может быть выполнен с толщиной, лежащей в диапазоне от 0,5 до 2 мм, а наружный диаметр трубы предпочтительно лежит в диапазоне от 20 до 225 мм.
Возможность осуществления полезной модели иллюстрируется примером осуществления. На чертеже показано поперечное сечение трубы для систем водоснабжения и отопления, которая выполнена в виде контактирующих внутреннего несущего слоя 1 и наружного слоя 2. Внутренний несущий слой 1 выполнен из полипропилена рандом сополимера с этиленом, имеющим аморфно-кристаллическую структуру, включающую кристаллиты гексагональной структуры и кристаллиты моноклинной структуры. Наружный слой 2 выполнен из полипропилена рандом сополимера с этиленом, имеющим аморфно-кристаллическую структуру, включающую кристаллиты только моноклинной структуры.
В случае, если при монтаже или в процессе эксплуатации на наружной поверхности трубы образуется порез каким-либо предметом, то он будет расположен на наружном слое 2 и не затронет внутренний несущий слой 1, сохранив его расчетную нагрузочную способность. При монтаже, когда возникает необходимость сварки выполненной в соответствии с настоящей полезной моделью трубы с трубопроводной арматурой из полипропилена, наружный слой 2 может быть легко удален, несмотря на его образовавшуюся при изготовлении связь с однородным материалом внутреннего несущего слоя 1. Кроме того, наружный слой 2 может не удаляться, причем его наличие положительно сказывается на сварке, поскольку его материал послужит своего рода присадкой при сварке, так как он имеет меньшую температуру плавления, чем материал внутреннего несущего слоя 1.
Наружный слой 2 может быть выполнен с толщиной, лежащей в диапазоне от 0,5 до 2 мм. Наружный диаметр трубы лежит в диапазоне от 20 до 225 мм. Это наиболее распространенные размеры. Возможно изготовление труб с параметрами, лежащими вне указанных диапазонов. Трубы изготавливаются по известным технологиям изготовления многослойных труб из термопластичных материалов.